(57)【要約】【課題】  有機材料から成る絶縁フィルムおよびこれを用いた多層配線基板において、特に高温高湿環境下に長時間曝された直後に急激に熱が加わった場合に絶縁不良が発生し易くなるという危険性を有していた。【解決手段】  絶縁フィルム３は、Ｘ線光電子分光分析法による炭素の化学結合状態の分析で表面のＣ１ｓピーク面積におけるカルボキシル基に起因する面積の割合が７〜１８％である液晶ポリマー層１の上下面に、エポキシ樹脂と、１００℃以上の温度でエポキシ樹脂に硬化反応を開始させる硬化材と、重量平均分子量が１００００〜５０００００であり、粗化液に溶解する熱可塑性樹脂と、ガラス転移温度が−６０〜−２０℃のエラストマと、無機絶縁粉末とから成り、硬化後の破断伸びが５〜２０％の被覆層２が被着形成されている。【選択図】  図３
2005186285.tif 000002
【特許請求の範囲】
【請求項１】
Ｘ線光電子分光分析法による炭素の化学結合状態の分析で表面のＣ１ｓピーク面積におけるカルボキシル基に起因する面積の割合が７〜１８％である液晶ポリマー層の上下面に、エポキシ樹脂と、１００℃以上の温度で前記エポキシ樹脂に硬化反応を開始させる硬化材と、重量平均分子量が１００００〜５０００００であり、粗化液に溶解する熱可塑性樹脂と、ガラス転移温度が−６０〜−２０℃のエラストマと、無機絶縁粉末とから成り、硬化後の破断伸びが５〜２０％の被覆層が被着形成されていることを特徴とする絶縁フィルム。
【請求項２】
前記液晶ポリマー層は、その厚みが前記被覆層と合わせた厚みの４０〜９０％であることを特徴とする請求項１記載の絶縁フィルム。
【請求項３】
前記エポキシ樹脂は、官能基を３個以上有する多官能エポキシ樹脂２０〜８０質量％と、官能基を２個有する２官能エポキシ樹脂８０〜２０質量％とから成ることを特徴とする請求項１または請求項２記載の絶縁フィルム。
【請求項４】
前記熱可塑性樹脂は、そのガラス転移温度が７０〜１４０℃であることを特徴とする請求項１乃至請求項３のいずれかに記載の絶縁フィルム。
【請求項５】
前記無機絶縁粉末は、その平均粒子径が０．１〜２．８μｍであり、前記被覆層中に１０〜７０体積％含有されていることを特徴とする請求項１乃至請求項４のいずれかに記載の絶縁フィルム。
【請求項６】
上下面の少なくとも一方の面に金属から成る配線導体が配設された請求項１乃至請求５の何れかに記載の絶縁フィルムが複数積層されるとともに前記被覆層が硬化されて成り、前記絶縁フィルムを挟んで上下に位置する前記配線導体間が前記絶縁フィルムに形成された貫通導体を介して電気的に接続されていることを特徴とする多層配線基板。
【発明の詳細な説明】
【技術分野】
【０００１】
本発明は、各種ＡＶ機器や家電機器，通信機器，コンピュータやその周辺機器等の電子機器に使用される絶縁フィルムおよびこれを用いた多層配線基板に関し、特に液晶ポリマーを一部に用いた絶縁フィルムおよびこれを用いた多層配線基板に関する。
【背景技術】
【０００２】
従来、半導体素子等の能動部品や容量素子，抵抗素子等の受動部品を多数搭載して所定の電子回路を構成した混成集積回路を形成するための多層配線基板は、通常、ガラスクロスにエポキシ樹脂を含浸させて成る絶縁フィルムにドリルによって上下に貫通孔を形成し、この貫通孔内部および絶縁フィルム表面に複数の配線導体を形成した配線基板を、多数積層することによって形成されている。
【０００３】
一般に、現在の電子機器は、移動体通信機器に代表されるように小型，薄型，軽量，高性能，高機能，高品質，高信頼性が要求されており、このような電子機器に搭載される混成集積回路等の電子部品も小型，高密度化が要求されるようになってきており、このような高密度化の要求に応えるために、電子部品を構成する多層配線基板も、配線導体の微細化や絶縁フィルムの薄層化，貫通孔の微細化が必要となってきている。このため、近年、貫通孔を微細化するために、ドリル加工より微細加工が可能なレーザ加工が用いられるようになってきた。
【０００４】
しかしながら、ガラスクロスにエポキシ樹脂を含浸させて成る絶縁フィルムは、ガラスクロスをレーザにより穿設加工することが困難なために貫通孔の微細化には限界があり、また、ガラスクロスの厚みが不均一なために均一な孔径の貫通孔を形成することが困難であるという問題点を有していた。
【０００５】
このような問題点を解決するために、アラミド樹脂繊維から成る不織布にエポキシ樹脂を含浸させて成る絶縁フィルムや、ポリイミドフィルムにエポキシ樹脂系接着剤を塗布して成る絶縁フィルムを用いた多層配線基板が提案されている。
【０００６】
しかしながら、アラミド不織布やポリイミドフィルムを用いた絶縁フィルムは吸湿性が高く、吸湿した状態で半田リフローを行なうと半田リフローの熱により吸湿した水分が気化してガスが発生し、絶縁フィルム同士が剥離してしまう等の問題点を有していた。
【０００７】
このような問題点を解決するために、多層配線基板用の絶縁材料として液晶ポリマーを用いることが検討されている。液晶ポリマーから成る層は、剛直な分子で構成されているとともに分子同士がある程度規則的に並んだ構成をしており分子間力が強いことから、高耐熱性，高弾性率，高寸法安定性，低吸湿性を示し、ガラスクロスのような強化材を用いる必要がなく、また、微細加工性にも優れるという特徴を有している。さらに、高周波領域においても、低誘電率，低誘電正接であり高周波特性に優れるという特徴を有している。
【０００８】
このような液晶ポリマーの特徴を活かし、特許文献１には、回路層が第１の液晶ポリマーを含み、この回路層間に第１の液晶ポリマーの融点よりも低い融点を有する第２の液晶ポリマーを含む接着剤層を挿入して成る多層プリント回路基板が提案されている。
【特許文献１】特開平８−９７５６５号公報
【特許文献２】特開２００２−２６１４５３号公報
【発明の開示】
【発明が解決しようとする課題】
【０００９】
しかしながら、特許文献１に提案された多層プリント回路基板は、回路層同士をそれらの間に液晶ポリマーを含む接着剤層を挿入して熱圧着により接着する際、液晶ポリマー分子が剛直であるとともにある程度分子が規則正しく配向して分子間力が強くなっているために分子が動き難くなり、回路層の液晶ポリマーと接着剤層の液晶ポリマーの表面のごく一部の分子だけしか絡み合うことができないために密着性が悪く、これに電子部品を搭載する際の熱や電子部品が作動時に発生する熱が作用すると層間で剥離して絶縁不良が発生してしまうという問題点を有していた。
【００１０】
また、回路層の導体箔と液晶ポリマーとを熱融着により接着する際、液晶ポリマー分子が動き難いために導体箔表面の微細な凹部に入ることができず、その結果、十分なアンカー効果を発揮することができず、導体箔と液晶ポリマーとの密着性が悪くなって、高温高湿環境下において両者間で剥離して導体箔が断線してしまうという問題点も有していた。
【００１１】
そこで、上記問題点を解決するために、本出願人は特許文献２において、液晶ポリマー層の上下面にポリフェニレンエーテル系有機物から成る被覆層を積層して成る多層配線基板を提案した。これによれば、微細な貫通孔を穿設加工することが可能となることから、高密度な配線を有する多層配線基板とすることができ、また、液晶ポリマー層とポリフェニレンエーテル系有機物から成る被覆層の誘電率の周波数挙動がほぼ等しいことから、積層の際に厚みばらつきが生じたとしても高周波領域における伝送特性の低下を生じることのない高周波伝送特性に優れた多層配線基板とすることができる。さらに、ポリフェニレンエーテル系有機物から成る被覆層は、液晶ポリマー層と同程度の疎水性を示すことから、両者の樹脂同士の馴染みが良好で接着性に優れ、また、被覆層がランダムな分子構造で比較的熱運動しやすい分子から成ることから、液晶ポリマー層表面の微細な凹部に入り込み十分なアンカー効果を発揮することができ、その結果、液晶ポリマー層と被覆層との密着性が良好となり高温高湿環境下においても絶縁不良が発生することのない多層配線基板とすることができる。さらにまた、液晶ポリマーが低吸湿性であることから、半田リフロー時に水分が気化してガスが発生することもなく、絶縁層同士が剥離してしまうこともない。
【００１２】
しかしながら、特許文献２の提案によれば、十分な量のポリフェニレンエーテル系有機物の分子が液晶ポリマー層表面の分子と絡み合って結合し、液晶ポリマー層と被覆層とが強固に密着した絶縁フィルムとすることができ、また、十分な量のポリフェニレンエーテル系有機物の分子が配線導体表面の微細な凹部に入り込みアンカー効果を発揮することができ、絶縁フィルムと配線導体との密着性が良好となり、その結果、高温高湿環境下においても両者間が剥離して配線導体が断線することもないといった作用効果が得られるものの、特に多層配線基板が高温高湿環境下に長時間曝された直後に急激に熱が加わった場合には、被覆層と配線導体との界面を起点とする被覆層内部に進展するクラックが生じ易くなる傾向があり、その結果、絶縁フィルムを挟んで上下に位置する配線導体間で絶縁性が低下してしまう危険性があった。
【００１３】
従って、本発明はかかる従来技術の問題点に鑑み案出されたものであり、その目的は、絶縁性，導通信頼性に優れるとともに、特に高温高湿環境下に長時間曝された直後に急激に熱が加わった場合においても優れた絶縁性を有する絶縁フィルムおよびこれを用いた多層配線基板を提供することにある。
【課題を解決するための手段】
【００１４】
本発明の絶縁フィルムは、Ｘ線光電子分光分析法による炭素の化学結合状態の分析で表面のＣ１ｓピーク面積におけるカルボキシル基に起因する面積の割合が７〜１８％である液晶ポリマー層の上下面に、エポキシ樹脂と、１００℃以上の温度で前記エポキシ樹脂に硬化反応を開始させる硬化材と、重量平均分子量が１００００〜５０００００であり、粗化液に溶解する熱可塑性樹脂と、ガラス転移温度が−６０〜−２０℃のエラストマと、無機絶縁粉末とから成り、硬化後の破断伸びが５〜２０％の被覆層が被着形成されていることを特徴とするものである。
【００１５】
本発明の絶縁フィルムは、上記構成において好ましくは、液晶ポリマー層はその厚みが被覆層と合わせた厚みの４０〜９０％であることを特徴とするものである。
【００１６】
また本発明の絶縁フィルムは、上記構成において好ましくは、エポキシ樹脂が官能基を３個以上有する多官能エポキシ樹脂２０〜８０質量％と官能基を２個有する２官能エポキシ樹脂８０〜２０質量％とから成ることを特徴とするものである。
【００１７】
また本発明の絶縁フィルムは、上記構成において好ましくは、熱可塑性樹脂のガラス転移温度が７０〜１４０℃であることを特徴とするものである。
【００１８】
また本発明の絶縁フィルムは、上記構成において好ましくは、無機絶縁粉末はその平均粒子径が０．１〜２．８μｍであり、被覆層中に１０〜７０体積％含有されていることを特徴とするものである。
【００１９】
本発明の多層配線基板は、上下面の少なくとも一方の面に金属から成る配線導体が配設された上記本発明の絶縁フィルムが複数積層されるとともに被覆層が硬化されて成り、絶縁フィルムを挟んで上下に位置する配線導体間が絶縁フィルムに形成された貫通導体を介して電気的に接続されていることを特徴とするものである。
【発明の効果】
【００２０】
本発明の絶縁フィルムは、被覆層に含有されるエポキシ樹脂の分子が比較的熱運動し易く、さらに、エポキシ樹脂の分子の側鎖や末端に水酸基を多く有することから、Ｘ線光電子分光分析法による炭素の化学結合状態の分析で表面のＣ１ｓピーク面積におけるカルボキシル基に起因する面積の割合が７〜１８％である液晶ポリマー層の上下面に存在するカルボキシル基と被覆層に含有されるエポキシ樹脂の水酸基との間で電気的な引力を生じ、その結果、液晶ポリマー層の上下面に被覆層が良好に濡れ広がるとともに、液晶ポリマー層と被覆層とがカルボキシル基と水酸基との水素結合力により結合し、従って、高温高湿環境下に曝されたとしても両者間で剥離することのない絶縁フィルムとすることができる。また、絶縁フィルムを多層化した場合においても、エポキシ樹脂分子の熱運動により絶縁フィルム同士の密着性が良好となり、熱が繰り返し加わったとしても絶縁フィルム間で剥離して絶縁不良が発生してしまうこともない。
【００２１】
また、被覆層に含有される硬化材が１００℃以上の温度でエポキシ樹脂に硬化反応を開始させるものであることから、室温付近の温度環境下における良好な保管性を有する。
【００２２】
さらに、被覆層に重量平均分子量が１００００〜５０００００であり、粗化液に溶解する熱可塑性樹脂が含有されることから、被覆層を硬化させると、硬化した被覆層の表面に熱可塑性樹脂が無数の微小な凝集粒となって良好に分散した島状構造を形成することができるとともに、この表面の熱可塑性樹脂を粗化液で選択的に溶解除去することにより、被覆層表面に十分な凹凸を有する粗化面を形成することができる。その結果、被覆層表面に配線導体を形成した場合に十分なアンカー効果が得られ、被覆層と配線導体との密着性を良好なものとすることができ、熱が繰り返し加わったとしても両者間が剥離して配線導体が断線してしまうということもない。
【００２３】
また、被覆層にはガラス転移温度が−６０〜−２０℃のエラストマが含有されることから、被覆層は可撓性が優れている。
【００２４】
さらに、被覆層には無機絶縁粉末が含有されることから、被覆層の熱膨張係数が小さなものとなる。
【００２５】
また、この絶縁フィルムを用いて多層配線基板を製作した場合、特に高温高湿環境下に長時間曝された直後に急激に熱が加わった際に、被覆層と配線導体との熱膨張係数の差に起因する応力により被覆層に大きな歪が生じたとしても、被覆層の硬化後の破断伸びが５〜２０％であることから被覆層と配線導体との界面を起点とする被覆層内部に進展するクラックの発生を抑制することができ、その結果、絶縁フィルムを挟んで上下に位置する配線導体間で絶縁性が低下してしまうこともない。
【００２６】
本発明の絶縁フィルムは、上記構成において好ましくは、液晶ポリマー層の厚みを被覆層と合わせた厚みの４０〜９０％とした場合には、熱が繰り返し加わったり高温高湿環境下に曝されたりしても、熱膨張係数の小さい液晶ポリマー層が熱膨張係数の大きい被覆層を良好に拘束して絶縁フィルム全体の熱膨張係数を小さなものとすることができる。また、液晶ポリマー層が低吸湿性であるとともに、水分の透過性が低いことから、多層配線基板を製作した際に、特に高温高湿環境に長時間曝された場合においても、多層配線基板の内部まで水分が浸入するのを阻止し、急激に熱が加わったとしても多層配線基板内部の水分が急激に気化して発生するガスをより少なくすることができる。従って、多層配線基板の内部における被覆層と液晶ポリマー層や、被覆層と配線導体との密着性をより優れたものとすることができる。
【００２７】
また、本発明の絶縁フィルムは、上記構成において好ましくは、エポキシ樹脂が官能基を３個以上有する多官能エポキシ樹脂２０〜８０質量％と官能気を２個有する２官能エポキシ樹脂８０〜２０質量％とから成ることから、多官能エポキシ樹脂から成る比較的架橋密度が大きく耐熱性や耐薬品性に優れた性質と、２官能エポキシ樹脂から成る比較的架橋密度が小さく可撓性に優れた性質とを良好に併せ持つことができる。また、絶縁フィルムが粗化液に浸漬された際に、被覆層の表面から所定の深さまで粗化液を十分に浸入させることができ、被覆層の表面で凝集した熱可塑性樹脂を十分に溶解除去することができ、被覆層の表面をより良好に粗面化することができる。
【００２８】
また、本発明の絶縁フィルムは、上記構成において好ましくは、熱可塑性樹脂のガラス転移温度が７０〜１４０℃であることから、この絶縁フィルムを用いて多層配線基板を製作する際、絶縁フィルムを複数積層して加熱プレスを行なう場合においても、熱可塑性樹脂の流動に起因する被覆層の厚みばらつきを低減することができ、より寸法安定性に優れた絶縁フィルムとすることができる。
【００２９】
また、本発明に絶縁フィルムは、上記構成において好ましくは、被覆層に含有される無機絶縁粉末は、その平均粒子径が０．１〜２．８μｍであり、被覆層中に１０〜７０体積％含有されていることから、絶縁フィルムに配線導体および貫通導体を配設するとともに絶縁フィルムを多層化して多層配線基板を製作する際に、無機絶縁粉末が被覆層の流動性を抑制し、また、多層化する際の加熱プレスによって上下面に平行な方向（層方向）における貫通導体の位置ずれや貫通導体の直径のばらつき、さらには被覆層の厚みばらつきを低減することができ、寸法安定性に優れた絶縁フィルムとすることができる。
【００３０】
本発明の多層配線基板は、上下面の少なくとも一方の面に金属から成る配線導体が配設された上記本発明の絶縁フィルムが複数積層されるとともに被覆層が硬化されて成り、絶縁フィルムを挟んで上下に位置する配線導体間が絶縁フィルムに形成された貫通導体を介して電気的に接続されていることから、絶縁性や導通信頼性に優れるとともに、特に高温高湿下に長時間曝された直後に急激に熱が加わった場合においても優れた絶縁性を有するものとなる。
【発明を実施するための最良の形態】
【００３１】
本発明の絶縁フィルムおよびこれを用いた多層配線基板を以下に詳細に説明する。
【００３２】
図１は、本発明の絶縁フィルムを実施するための最良の形態例を示す断面図であり、図２は図１の絶縁フィルムを用いて製作した本発明の多層配線基板を実施するための最良の形態例を示す断面図である。なお、図２は、本発明の多層配線基板に半導体素子等の電子部品を搭載して混成集積回路とした場合の例を示している。また、図３は、図２に示す多層配線基板の配線導体の幅方向の要部拡大断面図である。
【００３３】
これらの図において、１は液晶ポリマー層、２は被覆層であり、主にこれらで本発明の絶縁フィルム３が構成されている。また、４は配線導体、５は貫通導体、７は半導体素子等の電子部品であり、主に絶縁フィルム３と配線導体４と貫通導体５とで本発明の多層配線基板６が構成されている。なお、図２の例では、絶縁フィルム３を５層積層して成る多層配線基板６を示している。
【００３４】
絶縁フィルム３は、液晶ポリマー層１と、その上下面に被着形成されたエポキシ樹脂を含有する被覆層２とから構成されており、これを用いて多層配線基板６を形成した場合、配線導体４や多層配線基板６に搭載される電子部品７の支持体としての機能を有する。
【００３５】
なお、ここで液晶ポリマーとは、溶融状態あるいは溶液状態において、液晶性を示すポリマーあるいは光学的に複屈折する性質を有するポリマーを指し、一般に溶液状態で液晶性を示すリオトロピック液晶ポリマーや溶融時に液晶性を示すサーモトロピック液晶ポリマー、あるいは、熱変形温度で分類される１型，２型，３型等のすべての液晶ポリマーを含むものであり、本発明に用いる液晶ポリマーとしては、温度サイクル信頼性，半田耐熱性，加工性の観点からは２３０〜４２０℃の温度、特に２７０〜３８０℃の温度に融点を有するものが好ましい。
【００３６】
また、液晶ポリマー層１は、層としての物性を損なわない範囲内で、熱安定性を改善するための酸化防止剤や耐光性を改善するための紫外線吸収剤等の光安定剤、難燃性を付加するためのハロゲン系もしくはリン酸系の難燃性剤、アンチモン系化合物やホウ酸亜鉛，メタホウ酸バリウム，酸化ジルコニウム等の難燃助剤、潤滑性を改善するための高級脂肪酸や高級脂肪酸エステル，高級脂肪酸金属塩，フルオロカーボン系界面活性剤等の滑剤、熱膨張係数を調整するため、および／または機械的強度を向上するための酸化アルミニウム，酸化珪素，酸化チタン，酸化バリウム，酸化ストロンチウム，酸化ジルコニウム，酸化カルシウム，ゼオライト，窒化珪素，窒化アルミニウム，炭化珪素，チタン酸カリウム，チタン酸バリウム，チタン酸ストロンチウム，チタン酸カルシウム，ホウ酸アルミニウム，スズ酸バリウム，ジルコン酸バリウム，ジルコン酸ストロンチウム等の充填材を含有してもよい。
【００３７】
液晶ポリマー層１の上下面の被覆層２は、後述する配線導体４を絶縁フィルム３に被着形成する際の接着剤の機能を有するとともに、絶縁フィルム３を用いて多層配線基板６を構成する際に、絶縁フィルム３同士を積層する際の接着剤の役目を果たす。
【００３８】
本発明の絶縁フィルム３においては、液晶ポリマー層１は、Ｘ線光電子分光分析法による炭素の化学結合状態の分析で、表面のＣ１ｓピーク面積におけるカルボキシル基に起因する面積の割合が７〜１８％である。また被覆層２は、エポキシ樹脂と、１００℃以上の温度でエポキシ樹脂に硬化反応を開始させる硬化材と、重量平均分子量が１００００〜５０００００であり、粗化液に溶解する熱可塑性樹脂と、ガラス転移温度が−６０〜−２０℃のエラストマと、無機絶縁粉末とから成り、硬化後の破断伸びが５〜２０％である。
【００３９】
本発明の絶縁フィルム３によれば、液晶ポリマー層１は、Ｘ線光電子分光分析法による炭素の化学状態の分析で、表面のＣ１ｓピーク面積におけるカルボキシル基に起因する面積の割合が７〜１８％であるとともに、被覆層２は、分子が比較的熱運動し易く、かつ分子の側鎖や末端に水酸基を多く有するエポキシ樹脂を含有することから、液晶ポリマー層１の上下面に存在するカルボキシル基と被覆層２に含有されるエポキシ樹脂の水酸基との間で電気的な引力を生じる。その結果、液晶ポリマー層１の上下面にエポキシ樹脂を含有する被覆層２が良好に濡れ広がるとともに、液晶ポリマー層１と被覆層２とがカルボキシル基と水酸基との水素結合力により強固に結合し、従って、高温高湿環境下に曝されたとしても両者間で剥離することのない絶縁フィルム３とすることができる。また、絶縁フィルム３を多層化した場合においても、エポキシ樹脂分子の熱運動により絶縁フィルム３同士の密着性が良好となり、熱が繰り返し加わったとしても絶縁フィルム３間で剥離して絶縁不良が発生してしまうこともない。
【００４０】
ここで、液晶ポリマー層１は、Ｘ線光電子分光分析法による炭素の化学状態の分析で、表面のＣ１ｓピーク表面におけるカルボキシル基に起因する面積の割合が７％未満であると、液晶ポリマー層１表面に形成されるカルボキシル基の量が不十分となり、液晶ポリマー層１と被覆層２とを水素結合力により良好に結合することが困難となる傾向がある。１８％を超えると、液晶ポリマー層１の表面の水素結合力が非常に高くなって空気中の水と結合してその表面に水を吸着した分子層が形成され、その結果、液晶ポリマー層１と被覆層２との密着性が低下して両者間で剥離し易くなる傾向がある。
【００４１】
また、液晶ポリマー層１の表面にカルボキシル基を形成するには、液晶ポリマー層１の表面をプラズマ処理やコロナ処理，紫外線処理等で表面処理すればよい。このような処理により発生するラジカルにより液晶ポリマー層１の表面にカルボキシル基が形成される。なお、Ｘ線光電子分光分析法による炭素の化学状態の分析で、液晶ポリマー層１の表面のＣ１ｓピーク面積におけるカルボキシル基に起因する面積の割合を７〜１８％とするには、液晶ポリマー層１の表面をプラズマ処理やコロナ処理，紫外線処理等で表面処理する際に、これらの処理における出力や雰囲気、処理時間等を適宜調整すればよい。例えば表面処理における出力を大きくしたり処理時間を長くしたりすると、液晶ポリマー層１の表面に形成されるカルボキシル基の量を多くすることができる。あるいは、処理の雰囲気中にラジカルが発生しやすいガスを使用することにより、液晶ポリマー層１の表面に形成されるカルボキシル基の量を多くすることができる。例えばプラズマ処理を行なう場合、雰囲気中のガスとしてヘリウム等の不活性ガスを用いると、プラズマ中でガス分子が励起してラジカルが発生し、液晶ポリマー層１表面にカルボキシル基を形成し易くなる。
【００４２】
なお、液晶ポリマー層１の表面のＣ１ｓピーク面積におけるカルボキシル基に起因する面積の割合は、Ｘ線光電子分光分析法によって測定可能なものであり、束縛エネルギーが２９２〜２８２ｅＶに現れるＣ１ｓピークの面積（横軸が束縛エネルギー、縦軸がエネルギー強度）において、この面積と束縛エネルギーが２９０〜２８７ｅＶの範囲に現れるカルボキシル基に起因した面積との相対比で表される。
【００４３】
さらに、被覆層２に含有される硬化材が１００℃以上の温度でエポキシ樹脂に硬化反応を開始させるものであることから、絶縁フィルム３に室温付近の温度環境下における良好な保管性が付与される。
【００４４】
このような硬化材としては、好適にはメタフェニレンジアミン（反応開始温度１３０〜１５０℃），ジアミノジフェニルメタン（反応開始温度１２０〜１８０℃），ジアミノジフェニルスルフォン（反応開始温度１１０〜２００℃）等の芳香族アミン類、ジシアンジアミド（反応開始温度１６０〜１８０℃），２，４−ジアミノ−６−（２−メチル−１−イミダゾリルエチル）−１，３，５−トリアジン（反応開始温度１１０〜１５０℃），２，４−ジアミノ−６−（２−ウンデシル−１−イミダゾリルエチル）−１，３，５−トリアジン（反応開始温度１１５〜１５５℃）等のトリアジン類が用いられる。
【００４５】
なお、反応開始温度が適応すればフェノール系硬化材および硬化促進剤を併用しても良く、例えばフェノール系硬化材として、フェノールノボラック樹脂，オルソクレゾールノボラック樹脂等、また、硬化促進剤として、イミダゾール系化合物，有機スルホン系化合物等の反応開始温度が１００〜２００℃の硬化材および硬化促進剤を使用しても良い。
【００４６】
ここで、硬化材の添加量が２質量％よりも小さいと被覆層２を硬化させた場合に被覆層２が硬化不足となる傾向があり、また、１０質量％を超えると被覆層２を硬化させた場合に被覆層２の硬化反応が急激に進んでしまい硬化反応時の収縮で被覆層２に発生する応力が十分に緩和されないまま硬化され、その結果、被覆層２内部に残留応力が生じて脆くなる傾向がある。従って、硬化材の添加量はエポキシ樹脂に対して２〜１０質量％であることがより好ましい。
【００４７】
また、被覆層２には、重量平均分子量が１００００〜５０００００であり、粗化液に溶解する熱可塑性樹脂が含有されることから、被覆層２を硬化させると、硬化した被覆層２の表面に熱可塑性樹脂が無数の微小な凝集粒となって良好に分散した島状構造を形成することができるとともに、この表面の熱可塑性樹脂が粗化液で選択的に溶解除去することにより、被覆層２の表面に十分な凹凸を有する粗化面を形成することができる。その結果、被覆層２の表面に配線導体４を形成した場合に十分なアンカー効果が得られ、被覆層２と配線導体４との密着性を良好なものとすることができ、熱が繰り返し加わったとしても両者間が剥離して配線導体４が断線してしまうこともない。
【００４８】
ここで、熱可塑性樹脂の重量平均分子量が１００００よりも小さいと、被覆層２の表面に島状構造を形成した際に熱硬化性樹脂から成る凝集粒の直径が極端に小さくなって、粗化された後の被覆層２表面の凹凸が不十分なものとなってしまう傾向がある。また、熱可塑性樹脂の重量平均分子量が５０００００よりも大きいと、被覆層２を熱硬化させる際に熱可塑性樹脂の熱運動が抑制されてしまい、被覆層２の表面に熱可塑性樹脂から成る凝集粒が分散した島状構造を形成するために長時間を要し生産性が低下してしまう。
【００４９】
このような熱可塑性樹脂としては、ポリエチレンテレフタラート（ＰＥＴ），ポリブチレンテレフタラート（ＰＢＴ），アジピン酸アルキルエステル等のポリエステル類、ポリメチルメタクリレート，ポリブチルメタクリレート等のアクリル酸エステル類が好適に用いられる。
【００５０】
また、硬化後の被覆層２において、その表面に熱可塑性樹脂の微小で均一な径の凝集粒が良好に分散した島状構造を形成するには、例えば液晶ポリマー層１の上下面に未硬化の被覆層２を形成した絶縁フィルム３を温度が８０〜１３０℃、圧力が０．５〜２ＭＰａ、時間が４０〜９０秒の条件で加熱プレスを行ない、さらに、窒素オーブンを用いて７０〜１３０℃の温度で1次ベークを行ない、引き続き１５０〜２００℃の温度で２次ベークを行なうことが良い。
【００５１】
さらに、硬化後の被覆層２の表面を粗化するには、例えば次に示す方法が好適に採用される。まず、グリコールエーテル等の有機溶剤を約１０％と水酸化ナトリウム等のアルカリを約１％とを含んだ溶液を調製し、この溶液中に被覆層２が硬化した絶縁フィルム３を５分程度浸漬し被覆層２の表面を十分に膨潤させる。次に、この被覆層２の表面が膨潤した絶縁フィルム３を過マンガン酸塩類やクロム酸塩類の水溶液から成る粗化剤、例えば濃度が約１０％の過マンガン酸カリウム溶液に１０分程度浸漬することにより、被覆層２表面の熱可塑性樹脂を溶解除去する。しかる後、被覆層２表面の熱可塑性樹脂が除去された絶縁フィルム３を濃度が約５％の硫酸水溶液に５分程度浸漬して被覆層２の表面を還元することより、被覆層２表面の粗化を行なうことができる。なお、粗化液としては、クロム酸塩類は毒性を有するために、一般的には過マンガン酸塩類が使用され、好適には酸化数が大きく酸化力の強い過マンガン酸カリウムが使用される。
【００５２】
また、被覆層２にはガラス転移温度が−６０〜−２０℃のエラストマが含有されることから、被覆層２は可撓性に優れるものとなる。
【００５３】
さらに、被覆層２には無機絶縁粉末が含有されることから、被覆層２の熱膨張係数が小さなものとなる。
【００５４】
ここで、エラストマのガラス転移温度が−６０℃よりも低いと、室温環境下において被覆層２のべとつきが大きくなり、絶縁フィルム３同士を積層する際等に絶縁フィルム３の取り扱いが困難となる傾向があり、また、−２０℃よりも高いと室温環境下でエラストマの弾性率が大きくなることから被覆層２の可撓性が低下してしまい絶縁フィルム３同士を積層する際に被覆層２にクラックが入りやすくなる傾向がある。
【００５５】
なお、このようなエラストマとしては、好ましくは、アクリルゴム（ＡＣＭ），アクリロニトリル−ブタジエンゴム（ＮＢＲ），スチレン−ブタジエン−スチレントリブロックエラストマ（ＳＢＳ），スチレン−イソプレン−スチレントリブロックエラストマ（ＳＩＳ）等が用いられる。
【００５６】
また、特に熱膨張係数を調整するため、および／または機械的強度を向上させるという観点からは、無機絶縁粉末として酸化アルミニウムや酸化珪素，酸化チタン，酸化バリウム，酸化ストロンチウム，酸化ジルコニウム，酸化カルシウム，ゼオライト，窒化珪素，窒化アルミニウム，炭化珪素，チタン酸カリウム，チタン酸バリウム，チタン酸ストロンチウム，チタン酸カルシウム，ホウ酸アルミニウム，スズ酸バリウム，ジルコン酸バリウム，ジルコン酸ストロンチウム等が好適に用いられる。
【００５７】
さらに、無機絶縁粉末の表面がカップリング処理されたものであることが好ましく、この場合、無機絶縁粉末の表面に疎水性を有する官能基が形成されることから、無機絶縁粉末の表面が被覆層２のエポキシ樹脂と濡れやすくなって無機絶縁粉末とエポキシ樹脂とが強固に密着し、その結果、後述するように、配線導体４や貫通導体５が形成された絶縁フィルム３上に別の絶縁フィルム３を積層する際に、配線導体４や貫通導体５が形成された絶縁フィルム３における被覆層２の流動が無機絶縁粉末により抑制されるので、配線導体４や貫通導体５の位置精度が良好なものとなる。このようなカップリング処理としては、シラン系カップリング処理やチタネート系カップリング処理等が好適に用いられる。
【００５８】
また、被覆層２は、熱安定性を改善するための酸化防止剤、耐光性を改善するための紫外線吸収剤等の光安定剤、難燃性を付加するためのハロゲン系もしくはリン酸系の難燃性剤、アンチモン系化合物やホウ酸亜鉛，メタホウ酸バリウム，酸化ジルコニウム等の難燃助剤、潤滑性を改善するための高級脂肪酸や高級脂肪酸エステルや高級脂肪酸金属塩，フルオロカーボン系界面活性剤等の滑剤を含有してもよい。
【００５９】
また、この絶縁フィルム３を用いて多層配線基板６を製作した場合、特に高温高湿環境下に長時間曝された直後に急激に熱が加わった際に、被覆層２と配線導体４との熱膨張係数の差に起因する応力により被覆層２に大きな歪が生じたとしても、被覆層２の硬化後の破断伸びが５〜２０％であることから被覆層２と配線導体４との界面を起点とする被覆層２内部に進展するクラックの発生を抑制することができ、その結果、絶縁フィルム３を挟んで上下に位置する配線導体４間で絶縁性が低下してしまうこともない。
【００６０】
なお、被覆層２の硬化後の破断伸びとは、被覆層２のみを厚さ数１０μｍで幅５ｍｍ、長さ５０ｍｍのフィルム状に成形し、それを多層配線基板を製作する場合と同じ熱履歴で硬化させた後、１２５℃の窒素雰囲気中に２４時間放置後、３０℃の温度で６０％の湿度の高温高湿環境下に１９２時間放置して吸湿させた後、１ｍｍ／分の速度で破断するまで引張り試験を行なったときのフィルムの伸び率を指す。破断伸びが５％よりも小さいと、絶縁フィルム３を用いて多層配線基板６を製作した場合、特に高温高湿環境下に長時間曝された直後に急激に熱が加わった場合に、被覆層２と配線導体４との熱膨張係数の差に起因する応力により被覆層２に大きな歪が生じ、被覆層２と配線導体４との界面を起点とする被覆層２に進展するクラックが発生し易くなる傾向がある。また、２０％よりも大きいと、被覆層２の架橋密度が小さくなりすぎて被覆層２の耐熱性や耐薬品性が低下してしまう傾向にある。従って、被覆層２の硬化後の破断伸びは５〜２０％の範囲がよい。ここで、被覆層２の破断伸びはエラストマの含有量によって調整が可能であり、例えばエラストマの含有率が多いほど破断伸びが大きくなる。
【００６１】
また、絶縁フィルム３の厚みは絶縁信頼性を確保するという観点からは１０〜３００μｍが好ましい。さらに、高耐熱性，低吸湿性，高寸法安定性を確保するという観点からは絶縁フィルム３における液晶ポリマー層１の厚みの比率を４０〜９０％の範囲としておくことが好ましい。
【００６２】
絶縁フィルム３における液晶ポリマー層１の厚みの比率を４０〜９０％とした場合、熱膨張係数の小さい液晶ポリマー層１が熱膨張係数の大きい被覆層２を良好に拘束して絶縁フィルム３全体の熱膨張係数を小さなものとすることができる。また、液晶ポリマー層１が低吸湿性であるとともに、水分の透過性が低いことから、絶縁フィルム３を用いて製作された多層配線基板６が高温高湿環境下に長時間曝された場合においても、多層配線基板６の内部まで水分が浸入するのが有効に阻止される。従って、高温高湿環境下に長時間曝された直後に多層配線基板６に急激に熱が加わったとしても、多層配線基板６内部から多量の水分が急激に気化してガスが発生することはなく、その結果、多層配線基板６の内部における被覆層２と液晶ポリマー層１や、被覆層２と配線導体４との密着性が極めて優れたものとなる。
【００６３】
なお、絶縁フィルム３における液晶ポリマー層１の厚みの比率が４０％未満であると、液晶ポリマー層１が被覆層２の熱膨張や収縮を抑制することが困難となり、絶縁フィルム３を用いて多層配線基板６を製作した際に、絶縁フィルム３の熱膨張係数が配線導体４の熱膨張係数よりも大きくなり、これらの熱膨張係数の差に起因して発生する応力により絶縁フィルム３にクラックが発生し易くなる。また、液晶ポリマー層１の低吸湿性や水分の低透過性が絶縁フィルム３に寄与する効果が小さくなって、多層配線基板６を高温高湿環境下に長時間曝した場合において、多層配線基板６の内部にまで水分が浸入し易くなる。他方、絶縁フィルム３における液晶ポリマー層１の厚みの比率が９０％を超えると、被覆層２の熱膨張係数が絶縁フィルム３の熱膨張係数に寄与する効果が小さくなって、絶縁フィルム３の熱膨張係数が配線導体４の熱膨張係数よりも小さくなり、これらの熱膨張係数の差により配線導体４が剥離し易くなる傾向がある。従って、絶縁フィルム３における液晶ポリマー層１の厚みの比率は４０〜９０％としておくことが好ましく、特に多層配線基板６を製作し電子部品７を実装したときの接続信頼性の観点からは５０〜８５％の範囲としておくことが好ましい。
【００６４】
さらに、本発明の絶縁フィルム３は、被覆層２におけるエポキシ樹脂が官能基を３個以上有する多官能エポキシ樹脂２０〜８０質量％と官能基を２個有する２官能エポキシ樹脂８０〜２０質量％との混合物から成ることが好ましい。この場合、多官能エポキシ樹脂から成る比較的架橋密度が大きく耐熱性や耐薬品性に優れた性質と、２官能エポキシ樹脂から成る比較的架橋密度が小さく可撓性に優れた性質とを良好に併せ持つことができる。また、絶縁フィルム３が粗化液に浸漬された際に、被覆層２の表面から所定の深さまで粗化液を十分に浸入させることができ、被覆層２の表面で凝集した熱可塑性樹脂を十分に溶解除去することができ、被覆層２の表面をより良好に粗面化することができる。
【００６５】
このような多官能エポキシ樹脂としては、フェノールノボラック型エポキシ樹脂やオルソクレゾールノボラック型エポキシ樹脂，ナフタレン型エポキシ樹脂，ジシクロペンタジエン型エポキシ樹脂，トリグリシジルイソシアヌレート、脂環式エポキシ樹脂等が用いられ、また、２官能エポキシ樹脂としては、ビスフェノールＡ型エポキシ樹脂やビスフェノールＦ型エポキシ樹脂，ビスフェノールＳ型エポキシ樹脂，ビフェノール型エポキシ樹脂等が用いられる。さらに、これらのエポキシ樹脂に難燃性を付与するために臭素化したエポキシ樹脂を用いることも可能である。
【００６６】
ここで、エポキシ樹脂の混合物において、多官能エポキシ樹脂の割合が２０質量％よりも小さい場合、被覆層２において架橋密度の大きい部分が極端に少なくなって耐熱性が低下してしまう傾向がある。また、８０質量％を超えると、被覆層２の架橋密度が大きくなりすぎて被覆層２が脆くなり耐衝撃性が低下する傾向にある。さらに、２官能エポキシ樹脂の割合が８０質量％を超えると、被覆層２の架橋密度が小さくなり、絶縁フィルム３が粗化液に浸漬された際に、被覆層２の表面からの粗化液の浸入深さが大きなものとなり、被覆層２の深くまで過剰に熱可塑性樹脂が溶解除去されてしまい、被覆層２の表面の強度が弱くなって、繰り返し熱が加わると被覆層２から配線導体４が剥離して断線し易くなる。また、２０質量％よりも小さい場合、被覆層２の可撓性が低下し耐衝撃性が低下し易くなる。
【００６７】
さらに、本発明の絶縁フィルム３は、被覆層２に含有される熱可塑性樹脂のガラス転移温度が７０〜１４０℃であることが好ましい。この場合、この絶縁フィルム３を用いて多層配線基板６を製作する際、絶縁フィルム３を複数積層して加熱プレスを行なう場合においても、熱可塑性樹脂の流動に起因する被覆層２の厚みばらつきを低減することができ、より寸法安定性に優れた絶縁フィルム３とすることができる。被覆層２に含有される熱可塑性樹脂のガラス転移温度が７０℃よりも低い場合、絶縁フィルム３を複数積層し加熱プレスを行なった場合、被覆層２の流動性が極端に大きくなって被覆層２表面の配線導体４に位置ずれが発生してしまう危険性が大きくなる。また、１４０℃を超えると、被覆層２の流動性が不十分となり被覆層２表面の平坦性が低下してしまう傾向がある。
【００６８】
さらに、本発明の絶縁フィルム３は、被覆層２に含有される無機絶縁粉末の平均粒子径が０．１〜２．８μｍであるとともに、無機絶縁粉末の含有量が１０〜７０体積％であることが好ましい。この場合、絶縁フィルム３に配線導体４および貫通導体５を配設するとともに絶縁フィルム３を多層化して多層配線基板６を製作する際に、無機絶縁粉末が被覆層２の流動性を抑制し、また、多層化する際の加熱プレスによって上下面に平行な方向（層方向）における貫通導体５の位置ずれや貫通導体５の直径のばらつき、さらには被覆層２の厚みばらつきを低減することができ、より寸法安定性に優れた絶縁フィルム３とすることができる。
【００６９】
無機絶縁粉末の粒子径が０．１μｍ未満の場合、被覆層２における無機絶縁粉末の分散性が低下し、被覆層２の熱膨張係数を均一にすることが困難となる傾向がある。２．８μｍを超えると、被覆層２の表面に良好なパターンの配線導体４を精度よく形成することが困難となる傾向がある。また、無機絶縁粉末の含有量が１０体積％未満であると、被覆層２の流動性を抑制することが困難となり、絶縁フィルム３同士を積層する際に貫通導体５の位置ずれや被覆層２の厚みばらつきが大きくなる傾向がある。７０体積％を超えると、被覆層２と液晶ポリマー層１との良好な密着が無機絶縁粉末により大きく阻害され、その結果、例えば半田リフロー時に液晶ポリマー層１との接着界面および配線導体４との接着界面で剥離し易くなる傾向がある。
【００７０】
かくして、本発明の絶縁フィルム３によれば、熱が繰り返し加わっても液晶ポリマー層１と被覆層２との層間や絶縁フィルム３同士の層間が剥離して絶縁不良が発生したり、高温高湿環境下において絶縁フィルム３に被着形成された配線導体４と絶縁フィルム３との層間が剥離して配線導体４が断線したりするということはない。さらに、絶縁フィルム３を複数積層して多層配線基板６を製作した場合、多層配線基板６が高温高湿環境下に長時間曝された直後に急激に熱が加わり、被覆層２と配線導体４との熱膨張係数の差に起因する応力により被覆層２に大きな歪が生じたとしても、被覆層２と配線導体４との界面を起点として被覆層２内部に進展するクラックの発生を抑制することができ、絶縁フィルム３を挟んで上下に位置する配線導体４間で絶縁性が低下してしまうこともなく、絶縁性に優れた絶縁フィルム３とすることができる。
【００７１】
このような絶縁フィルム３の製作は、例えば、まずエポキシ樹脂や熱可塑性樹脂等の含有量や粘度を適宜調整した被覆層２用の樹脂ペーストを液晶ポリマー層１の上下面に塗布し、あるいは、上記ペースト中に液晶ポリマー層１を浸漬し垂直に引き上げることによって、液晶ポリマー層１の上下面に被着させ、しかる後、これを温度が３０〜５０℃、時間が１５〜６０分の条件で乾燥させて液晶ポリマー層１の上下面に未硬化状態の被覆層２を形成することにより行なわれる。そして、この絶縁フィルム３を温度が８０〜１３０℃、圧力が０．５〜２ＭＰａ（メガパスカル）、時間が４０〜９０秒の条件で加熱プレスを行ない、さらに、窒素オーブンを用いて温度が１５０〜２００℃の条件で３０分〜２時間ベークすることにより、被覆層２の表面に熱可塑性樹脂の微小な凝集粒が分散した島状構造を形成することができる。
【００７２】
次に、本発明の多層配線基板６について説明する。本発明の多層配線基板６は、上述の絶縁フィルム３を用いて製作されており、上下面の少なくとも一方に金属から成る配線導体４が配設された絶縁フィルム３が複数積層されるとともに被覆層２が硬化されて成り、絶縁フィルム３を挟んで上下に位置する配線導体４間が絶縁フィルム３に形成された貫通導体５を介して電気的に接続されている。これらの配線導体４および貫通導体５は、銅，金等の良導電性の金属から成り、多層配線基板６に搭載される電子部品７を外部電気回路（図示せず）に電気的に接続する導電路として機能する。
【００７３】
このような多層配線基板６は以下のようにして製作される。先ず上述したように、絶縁フィルム３を温度８０〜１３０℃、圧力０．５〜２ＭＰａ、時間４０〜９０秒の条件で加熱プレスを行ない、さらに窒素オーブンを用いて温度１５０〜２００℃の条件で３０分〜２時間ベークすることにより、被覆層２の表面に熱可塑性樹脂の微小な凝集粒が分散した島状構造を形成する。この場合、絶縁フィルム３は、被覆層２の中に重量平均分子量が１００００〜５０００００の熱可塑性樹脂が含有されていることから、硬化した被覆層２の表面に熱可塑性樹脂が無数の微小な凝集粒となって良好に分散した島状構造が形成される。
【００７４】
次に、絶縁フィルム３にレーザ加工により貫通導体５用の貫通孔を穿孔する。レーザ加工には炭酸ガスレーザやＹＡＧレーザが用いられ、貫通孔の大きさは直径が３０〜１００μｍ程度である。
【００７５】
次に、被覆層２の表面をグリコールエーテル等の有機溶剤を約１０％と水酸化ナトリウム等のアルカリを約１％とを含んだ溶液中に５分程度浸漬して膨潤させた後、過マンガン酸塩類等の酸化剤約１０％溶液から成る粗化液中に約１０分程度浸漬して被覆層２表面に分散した熱可塑性樹脂の凝集粒を溶解除去することで、被覆層２表面を粗面化し、しかる後、約５％の硫酸水溶液に５分程度浸漬し、被覆層２表面を還元する。このとき、被覆層２の表面には粗化液に溶解する熱可塑性樹脂の微小な凝集粒が良好に分散して島状構造が形成されていることから、絶縁フィルム３が粗化液に浸漬されることにより被覆層２の表面に十分な凹凸を有する粗化面が形成される。
【００７６】
次に、被覆層２の表面および貫通孔内に無電解めっきおよび電解めっき法を用いてめっき導体膜を形成する。このとき、被覆層２の表面は十分な凹凸を有する粗化面となっていることから、粗化面とのアンカー効果によりめっき導体膜が強固に密着する。
【００７７】
次に、このめっき導体膜を公知のサブトラクティブ法を用いて所望のパターンにエッチングすることにより、絶縁フィルム３の上下面に配線導体４を形成するとともに、貫通孔内に貫通導体５を形成する。この場合、めっき導体膜は被覆層２の表面に強固に密着していることから、それをエッチングして形成された配線導体４も被覆層２の表面に強固に密着したものとなる。
【００７８】
次に、上述のようにして配線導体４および貫通導体５が形成された絶縁フィルム３の上下面に、被覆層２が未硬化の新たな絶縁フィルム３を温度が８０〜１３０℃、圧力が０．５〜２ＭＰａ、時間が４０〜９０秒の条件で加熱プレスすることにより積層する。このとき、被覆層２にはガラス転移温度が−６０℃〜−２０℃のエラストマが含有されていることから、被覆層２の可撓性が優れるので、積層の圧力により被覆層２にクラックが発生することが有効に防止される。またこのとき、被覆層２には無機絶縁粉末が含有されていることから、熱間プレスによる被覆層２の流動が抑制され、配線導体４や貫通導体５の位置精度が良好に保たれる。
【００７９】
次に、窒素オーブンを用いて７０〜１３０℃の温度で１次ベークを行ない、引き続き１５０〜２００℃の温度で２次ベークを行なうことにより新たな絶縁フィルム３の被覆層２を硬化させた後、その絶縁フィルム３に上述した方法と同様の方法でその下の配線導体４に到達する貫通導体５用の貫通孔を形成し、被覆層２の表面を粗化した後、被覆層２の表面および貫通孔内に公知のセミアディティブ法により配線導体４と貫通導体５を形成し、さらに必要に応じてその上下面に新たな絶縁フィルム３を積層し、同様にして新たな配線導体４および貫通導体５を形成する作業を所望の回数だけ繰り返し、最後にその積層体を１５０〜２４０℃の温度で２〜６時間ベークして各絶縁フィルム３の被覆層２を完全硬化させることにより多層配線基板６が製作される。
【００８０】
このようにして製作された多層配線基板６は、これを製作する際に絶縁フィルム３の被覆層２に含有されるエポキシ樹脂の分子が比較的熱運動し易く、さらに、エポキシ樹脂の分子の側鎖や末端に水酸基を多く有することから、Ｘ線光電子分光分析法による炭素の化学結合状態の分析で、表面のＣ１ｓピーク面積におけるカルボキシル基に起因する面積の割合が７〜１８％である液晶ポリマー層１の上下面に存在するカルボキシル基と被覆層２に含まれるエポキシ樹脂の水酸基との間で電気的な引力を生じる。その結果、液晶ポリマー層１の上下面にエポキシ樹脂から成る被覆層２が良好に濡れ広がるとともに、液晶ポリマー層１と被覆層２とが水素結合力により良好に結合する。また、各絶縁フィルム３の被覆層２に含有されるエポキシ樹脂分子の熱運動により、上下の絶縁フィルム３同士の密着性が良好となり、熱が繰り返し加わったとしても絶縁フィルム３間で剥離して絶縁不良が発生してしまうこともない。
【００８１】
さらに、配線導体４は、被覆層２の表面に島状構造を形成するように分散された重量平均分子量が１００００〜５０００００の熱可塑性樹脂の凝集粒が溶解除去されて形成された十分な凹凸を有する粗化面上に形成されていることから、粗化面との間のアンカー効果により被覆層２の表面に強固に密着しており、熱が繰り返し加わったとしても被覆層２から剥離して断線してしまうということもない。
【００８２】
また、被覆層２にはガラス転移温度が−６０〜−２０℃のエラストマが含有されることから被覆層２が可撓性に優れ、被覆層２にクラックが発生しにくい。
【００８３】
さらに、被覆層２には無機絶縁粉末が含有されることから、被覆層２の熱膨張係数が小さなものとなり、液晶ポリマー層１との熱膨張係数の差に起因する応力の発生が小さくなるとともに、被覆層２の流動性が抑制されて配線導体４および貫通導体５の位置精度が良好なものとなる。
【００８４】
さらに、被覆層２の破断伸びが５〜２０％であることから、特に高温高湿環境下に長時間曝された直後に急激に熱が加わった際に、被覆層２と配線導体４との熱膨張係数の差に起因する応力により被覆層２に大きな歪が生じたとしても、被覆層２と配線導体４との界面を起点とする被覆層２内部に進展するクラックの発生を抑制することができ、その結果、絶縁フィルム３を挟んで上下に位置する配線導体４間で絶縁性が低下してしまうこともない。
【００８５】
かくして、本発明の多層配線基板６によれば、上記構成の多層配線基板６の上面に形成した配線導体４の一部から成る接続パッド８に半田等の導体バンプ９を介して半導体素子等の電子部品７を電気的に接続することにより、配線密度が高く絶縁性に優れた混成集積回路基板とすることができる。
【００８６】
なお、本発明の多層配線基板６は上述の実施の形態例に限定されず、本発明の要旨を逸脱しない範囲で種々の変更を施しても何等差し支えない。例えば、上述の実施の形態では５層の絶縁フィルム３を積層することによって多層配線基板６を製作したが、３層または７層以上の絶縁フィルム３を積層して多層配線基板６を製作してもよい。また、本発明の多層配線基板６の上下面に、１層や２層または３層以上の有機樹脂を主成分とする絶縁層から成るビルドアップ層やソルダーレジスト層１０を形成したり、多層配線基板６に電子部品７を搭載した後に多層配線基板６と電子部品７との間にアンダーフィル材１１を形成したりしてもよい。
【実施例１】
【００８７】
次に、本発明の絶縁フィルムおよびこれを用いた多層配線基板の実施例を説明する。
【００８８】
エポキシ樹脂として、多官能エポキシ樹脂であるクレゾールノボラック型エポキシ樹脂を６０質量％、２官能エポキシ樹脂である液状ビスフェノールＡ型エポキシ２０質量％，臭素化ビスフェノールＡ型エポキシ２０質量％の混合物を用い、エポキシ樹脂に対し硬化材として２，４−ジアミノ−６−（２−メチル−１−イミダゾリルエチル）−１，３，５−トリアジンを４質量％、熱可塑性樹脂として重量平均分子量１２００００のアジピン酸プロピオンエステルを２０質量％、エラストマとしてガラス転移温度が−３０℃のアクリルゴムを含有量が１２質量％となるように調製した。さらに、この樹脂混合物に対して無機絶縁粉末として平均粒子径が１．２μｍの球状溶融シリカを４０体積％、溶剤としてメチルエチルケトン（ＭＥＫ）とジメチルフタレート（ＤＭＰ）を添加し１時間混合してワニスを準備した。
【００８９】
次に、融点が２９０℃であり、上下面に平行な方向における熱膨張係数が−３×１０−６／℃の厚みが６６μｍの液晶ポリマー層１の表面を、真空プラズマ装置を用いて、電圧を２７ｋＶ、雰囲気をＯ２，ＣＦ４およびヘリウム（ガス流量がそれぞれ８００，４００，６５ｃｍ３／分）とし、片面２０分×２回の条件でプラズマ処理して、Ｘ線光電子分光分析法による炭素の化学結合状態の分析で、表面のＣ１ｓピーク面積におけるカルボキシル基に起因する面積の割合が種々の値のものとなるようにした。この液晶ポリマー層１を上記ワニスに浸漬し垂直に引き上げ、しかる後、これを温度が４０℃、時間が３５分の条件で乾燥を行ない、液晶ポリマー層１の上下面に厚さ２５μｍの被覆層２を成形し、未硬化の絶縁フィルム３を製作した。
【００９０】
次に、上記未硬化の絶縁フィルム３の１枚を、温度が９０℃、圧力が１．２ＭＰａ、時間が６０秒の条件で加熱プレスを行ない、さらに、窒素オーブンを用いて温度が１７５℃の条件で１時間ベークすることにより被覆層２を硬化させるとともに、被覆層２の表面に熱可塑性樹脂の微小な凝集粒が分散した島状構造を形成させた。
【００９１】
さらに、この絶縁フィルム３に、ＵＶ−ＹＡＧレーザにより直径が５０μｍの貫通孔を所定の配列で形成した後、グリコールエステルを１０％と水酸化ナトリウムを約１％含んだ溶液中に５分浸漬させ被覆層２の表面を膨潤させるとともに、過マンガン酸カリウムの１０％溶液から成る粗化液中に１０分浸漬させ被覆層２の表面に分散した熱可塑性樹脂の凝集粒を溶解除去し、しかる後、５％の硫酸水溶液に５分浸漬し被覆層２の表面を還元することで被覆層２表面を粗面化させた。
【００９２】
次に、この絶縁フィルム３における被覆層２の表面および貫通孔内に公知の無電解めっき法および電解めっき法によりめっき導体膜を形成した後、そのめっき導体膜を公知のサブトラクティブ法により所定のパターンにエッチングして配線導体４および貫通導体５を形成した。
【００９３】
次に、上記配線導体４および貫通導体５が形成された絶縁フィルム３の上下面に被覆層２が未硬化の絶縁フィルム３を真空ラミネータを用いて積層し、上記と同様の条件で加熱プレスを行ない、さらに、ベークすることにより被覆層２を硬化させた。さらに、ＵＶ−ＹＡＧレーザにより直径が５０μｍの貫通孔を所定の配列で形成し、上記と同様の条件で被覆層２の表面を粗面化し、しかる後、公知のセミアディティブ法により配線導体４と貫通導体５を形成した。これらの工程をもう一度繰り返し、最後に温度が１８０℃で３時間ベークすることにより各被覆層２を完全硬化させテスト基板を得た（試料Ｎｏ．１〜７）。
【００９４】
なお、これらのテスト基板において、直径が４０００μｍの円形の導体パターンをテスト基板内に絶縁フィルム３を挟んで対向するように形成し、テスト基板を温度が１３０℃、相対湿度が８５％の条件で、印加電圧５．５Ｖの高温バイアス試験を行ない、バイアス試験前、および１６８時間経過後ならびに２４０時間経過後の円形の導体パターン間の絶縁抵抗を測定し、試験前後の絶縁抵抗の変化量を比較することにより絶縁信頼性を評価した。絶縁信頼性の良否の判断は、絶縁抵抗が１．０×１０８Ω以上を良、１．０×１０８Ω未満を不良と判断した。表１にこれらの評価結果を示す。
【表１】
2005186285.tif 000003
【００９５】
表１から、液晶ポリマー層１表面のカルボキシル基の割合が７％未満のテスト基板（試料Ｎｏ．１，２）およびカルボキシル基の割合が１８％を超えるテスト基板（試料Ｎｏ．６，７）では、高温バイアス試験１６８時間後の絶縁抵抗は良好であるものの、２４０時間後では絶縁抵抗が８．６×１０７Ω以下と劣化する傾向にあることがわかった。
【００９６】
それらに対し、カルボキシル基の割合が７〜１８％である本発明のテスト基板（試料Ｎｏ．３〜５）では、高温バイアス試験２４０時間後でも絶縁抵抗が３．５×１０８Ω以上と大きく、絶縁信頼性において特に優れていることがわかった。
【実施例２】
【００９７】
また、被覆層２のエポキシ樹脂に対するエラストマの含有量を種々の値になるように変更した以外は、実施例１用のテスト基板の試料Ｎｏ．４と同様の方法により実施例２用のテスト基板を製作した（試料Ｎｏ．８〜１２）。
【００９８】
これらの実施例２用のテスト基板を窒素オーブンを用いて温度が１２５℃で２４時間の脱水処理を施した後、温度が３０℃、相対湿度が６０％、印加電圧が５．５Ｖの条件で１９２時間の高温高湿環境下に保管した直後に、２６０℃の半田リフロー試験を所定の回数だけ行ない、テスト基板の外観観察と、上記円形の導体パターン間の絶縁抵抗を測定することにより絶縁信頼性と密着性の評価した。なお、半田リフロー試験を所定の回数だけ繰り返した時点で、テスト基板において円形の導体パターンと被覆層２との界面での剥がれに起因したフクレが発生した場合を密着性の不良と判断した。また、絶縁信頼性の良否の判断は、絶縁抵抗が１．０×１０８Ω以上を良、１．０×１０８Ω未満を不良とした。
【００９９】
また、被覆層２の破断伸びを評価するために、上記実施例２の各試料用に調整したワニスをポリエチレンテレフタレート（ＰＥＴ）フィルム上に厚み６５μｍになるようにドクターブレード法により塗布し、温度が４０℃で時間が３５分の上記と同じ条件で乾燥を行ない、このシートを温度が９０℃、圧力が１．２ＭＰａ、時間が６０秒の条件で加熱プレスを行ない、長さが５０ｍｍで幅が５ｍｍの短冊形状に切り出しＰＥＴフィルムを剥がしたうえで、窒素オーブンを用いて温度が１７５℃の条件で１時間ベークした。引き続き、これらのサンプルを温度が１８０℃で３時間ベークすることにより完全硬化させ、さらに、窒素オーブンを用いてサンプルを温度が１２５℃で２４時間の脱水処理を施した後、温度が３０℃、相対湿度が６０％の条件で１９２時間の高温高湿環境下で保管を行ない、破断伸びを評価するためのサンプルとし、これらのサンプルを１ｍｍ／分の速度で破断するまで引張り試験を行なった。表２にこれらの評価結果を示す。
【表２】
2005186285.tif 000004
【０１００】
表２より、エラストマの含有量が３質量％のテスト基板（試料Ｎｏ．８）では、半田リフロー試験を３回繰り返してもテスト基板の外観に変化はなかったが、５回繰り返した時点で、テスト基板において円形の導体パターンと被覆層２との界面での剥がれに起因したフクレが発生し、密着性にやや劣る傾向があった。このときの破断伸びは２％であった。
【０１０１】
また、エラストマの含有量が２６質量％のテスト基板（試料Ｎｏ．１２）では、半田リフロー試験を５回繰り返しても外観に変化はなかったものの、絶縁抵抗が７．５×１０７Ωと低下する傾向にあることがわかった。このときの破断伸びは２８％であった。
【０１０２】
それらに対し、エラストマの含有量が８〜１９重量％（このときの破断伸びは５〜２０％）である本発明のテスト基板（試料Ｎｏ．９〜１１）では、半田リフロー試験を５回繰り返した時点でもテスト基板の外観に変化はなく、また、絶縁抵抗も１．９×１０８Ω以上と大きく、密着性および絶縁性において特に優れていることがわかった。
【実施例３】
【０１０３】
被覆層２における硬化材の反応開始温度が種々の値となるように調整した以外は、実施例１の試料４用の絶縁フィルム３と同様の方法により実施例３用の絶縁フィルム３を製作した（試料Ｎｏ．１３〜１７）。
【０１０４】
これらの実施例３用の絶縁フィルムを室温付近の温度環境下に７２時間保管した後、配線導体４および貫通導体５が形成された絶縁フィルム３の上下面に真空ラミネータを用いて積層した後の積層状態を観察することにより保管性を評価した。なお、保管性の良否の判断は、未硬化の絶縁フィルム３における被覆層２の内部にクラックやボイド、あるいは、被覆層２の樹脂クズが観察されることなく、さらに、絶縁フィルム３を垂直に立てた場合に未硬化の絶縁フィルム３がずれ落ちたりせず良好に積層されている場合を良、それ以外の場合を不良と判断した。表３にこれらの評価結果を示す。の評価は、
【表３】
2005186285.tif 000005
【０１０５】
表３より、被覆層２における硬化材の反応開始温度が７２℃の未硬化の絶縁フィルム３（試料Ｎｏ．１３）を、真空ラミネータを用いて配線導体４および貫通導体５が形成された絶縁フィルム３の上下面に積層したところ、未硬化の被覆層２の内部にはクラックが観察されるとともに、被覆層２間の界面にはボイドが生じ、さらに、積層した絶縁フィルム３の端面には樹脂クズの発生が観察された。また、絶縁フィルム３を垂直に立てた際に未硬化の絶縁フィルム３にずれが生じてしまうことがわかった。
【０１０６】
また、被覆層２における硬化材の反応開始温度が８５℃の未硬化の絶縁フィルム３（試料Ｎｏ．１４）を、真空ラミネータを用いて配線導体４および貫通導体５が形成された絶縁フィルム３の上下面に積層したところ、被覆層２間の界面にボイドは生じず、また、絶縁フィルム３を垂直に立てた際に未硬化の絶縁フィルム３にずれが生じてしまうことはなかったが、上記と同様に未硬化の被覆層２の内部にはクラックが観察されるとともに、積層した絶縁フィルム３の端面には樹脂クズの発生が観察された。
【０１０７】
それらに対し、被覆層２における硬化材の反応開始温度が１００℃以上である本発明の絶縁フィルム３（試料Ｎｏ．１５〜１７）では、真空ラミネータを用いて配線導体４および貫通導体５が形成された絶縁フィルム３の上下面に積層した際にも、被覆層２内部のクラックや被覆層２間の界面のボイドが観察されることはなく、また、積層後の絶縁フィルム３の端面に樹脂クズが発生することもなかった。さらに、絶縁フィルム３を垂直に立てた場合にも未硬化の絶縁フィルム３にズレが生じることがなく良好な積層性を有することから、優れた保管性を有するものであることがわかった。
【実施例４】
【０１０８】
被覆層２の粗化液に溶解する熱可塑性樹脂の重量平均分子量を種々の値になるように変更した以外は、実施例１用のテスト基板の試料Ｎｏ．４と同様の方法により実施例４用のテスト基板を製作した（試料Ｎｏ．１８〜２３）。なお、被覆層２における硬化材として反応開始温度が１２４℃であるものを適用した。
【０１０９】
なお、これらのテスト基板において、幅が１０ｍｍで長さが１５０ｍｍの短冊形状の導体パターンをテスト基板の上下面に形成し、テスト基板を温度が１３０℃、相対湿度が８５％の条件で１６８時間だけ高温高湿環境下で保管を行なった上で、１ｍｍ／秒の速度で長さ方向に導体パターンのピール強度を測定することにより被覆層２と配線導体４との密着性を評価した。密着性の良否の判断は、ピール強度が７Ｎ／ｃｍ以上を良、７Ｎ／ｃｍ未満を不良と判断した。表４にこれらの評価結果を示す。
【表４】
2005186285.tif 000006
【０１１０】
表４より、被覆層２の粗化液に溶解する熱可塑性樹脂の重量平均分子量が８４３６のテスト基板（試料Ｎｏ．１８）および重量平均分子量が５０１２３７のテスト基板（試料Ｎｏ．２３）では、ピール強度が６．４Ｎ／ｃｍ以下と小さく、被覆層２と配線導体４との密着性にやや劣る傾向にあることがわかった。
【０１１１】
それらに対し、重量平均分子量が１００００〜５０００００である本発明のテスト基板（試料Ｎｏ．１９〜２２）では、ピール強度が７．１Ｎ／ｃｍ以上と大きく、被覆層２と配線導体４との密着性において優れていることがわかった。
【実施例５】
【０１１２】
被覆層２におけるエラストマのガラス転移温度を種々の値になるように変更した以外は、実施例１用のテスト基板の試料Ｎｏ．４用の絶縁フィルム３と同様の方法により実施例５用の絶縁フィルム３を製作した（試料Ｎｏ．２４〜２８）。なお、被覆層２における硬化材として反応開始温度が１２４℃であるものを使用し、また、被覆層２の粗化液に溶解する熱可塑性樹脂の重量平均分子量が３０００００となるように調整した。
【０１１３】
これらの絶縁フィルム３を室温付近の温度環境下に２４時間保管した後、配線導体４および貫通導体５が形成された絶縁フィルム３の上下面に真空ラミネータを用いて積層した後の積層状態を観察することにより可撓性および加工性を評価した。可撓性の良否の判断は、積層後の未硬化の絶縁フィルム３における被覆層２の内部にクラックが観察されることなく、さらに、積層後の未硬化の絶縁フィルム３の端面から被覆層２の樹脂がはみ出してべとつきがなく良好に積層されている場合を良、それ以外を不良と判断した。表５にこれらの評価結果を示す。
【表５】
2005186285.tif 000007
【０１１４】
表５より、被覆層２におけるエラストマのガラス転移温度が−６０℃未満の絶縁フィルム３（試料Ｎｏ．２４）では、積層後の未硬化の絶縁フィルム３における被覆層２の内部にクラックは観察されなかったが、端面から樹脂がはみ出してべとつきが生じて異物を付着しやすくなる傾向があり、加工性にやや劣る傾向にあることがわかった。
【０１１５】
また、被覆層２におけるエラストマのガラス転移温度が−２０℃を超える絶縁フィルム３（試料Ｎｏ．２８）では、積層後の未硬化の絶縁フィルム３における被覆層２の端面から樹脂がはみ出してべとつきが生じることはないものの、被覆層２の内部にクラックが観察され、可撓性にやや劣る傾向にあることがわかった。
【０１１６】
それらに対し、被覆層２におけるエラストマのガラス転移温度が−６０〜−２０℃である本発明の絶縁フィルム３（試料Ｎｏ．２５〜２７）では、積層後の未硬化の絶縁フィルム３における被覆層２の内部にクラックが観察されることはなく、さらに、積層後の未硬化の絶縁フィルム３の端面から被覆層２の樹脂がはみ出してべとつきが生じることはなく、可撓性および加工性において特に優れていることがわかった。
【実施例６】
【０１１７】
液晶ポリマー層１を、その絶縁フィルム３に対する厚みが種々の割合になるように変更した以外は、実施例１用のテスト基板の試料Ｎｏ．４と同様の方法により実施例５用のテスト基板を製作した（試料Ｎｏ．２９〜３４）。
【０１１８】
これらのテスト基板を温度が１２５℃で２４時間の脱水処理を施した後、温度が３０℃、相対湿度が６０％、印加電圧が５．５Ｖの条件で所定の時間だけ高温高湿環境下に保管した直後に、２６０℃の半田リフロー試験を３回だけ行ない、上記円形の導体パターン間の絶縁抵抗を測定することにより絶縁信頼性を評価した。なお、絶縁信頼性の良否の判断は、絶縁抵抗が１．０×１０８Ω以上を良、１．０×１０８Ω未満を不良とした。表６にこれらの評価結果を示す。
【表６】
2005186285.tif 000008
【０１１９】
表６より、液晶ポリマー層１の絶縁フィルム３に対する厚みの割合が４０％未満のテスト基板（試料Ｎｏ．２９）および９０％を超えるテスト基板（試料Ｎｏ．３４）では、高温高湿環境下に１９２時間保管した直後に２６０℃の半田リフロー試験を３回だけ行なった後の絶縁抵抗は良好であるものの、高温高湿環境下に３１２時間保管した直後に２６０℃の半田リフロー試験を３回だけ行なった後の絶縁抵抗が８．０×１０７Ω以下となり劣化する傾向にあることがわかった。
【０１２０】
それらに対し、液晶ポリマー層１の絶縁フィルム３に対する厚みの割合が４０〜９０％である本発明のテスト基板（試料Ｎｏ．３０〜３３）では、高温高湿環境下に３１２時間保管した直後に２６０℃の半田リフロー試験を３回だけ行なった後の絶縁抵抗は２．０×１０８Ω以上であり、絶縁信頼性に特に優れることがわかった。
【実施例７】
【０１２１】
エポキシ樹脂を多官能エポキシ樹脂と２官能エポキシ樹脂を種々の割合になるように変更し以外は、実施例１用のテスト基板の試料Ｎｏ．４と同様の方法により実施例７用のテスト基板を製作した（試料Ｎｏ．３５〜４０）。
【０１２２】
なお、実施例３用のテスト基板は、その内部の絶縁フィルム３を挟んで上下に位置する２層の配線導体４とこの両者を電気的に接続する貫通導体５とでビアチェーンを形成したものとした。これについて、温度−５５℃の条件で３０分（室温から−５５℃までの冷却時間が５分、−５５℃に保持する時間が２０分、−５５℃から室温までの昇温時間が５分）、１２５℃の条件で３０分（室温から１２５℃までの昇温時間が５分、１２５℃に保持する時間が２０分、１２５℃から室温までの冷却時間が５分）を１サイクルとする温度サイクル試験を行ない、試験前に対する試験後の導通抵抗の変化率により導通信頼性の評価を行なった。そして、導通抵抗の試験前に対する変化率が１５％未満を良、１５％以上を不良とした。その結果を表７に示す。
【表７】
2005186285.tif 000009
【０１２３】
表７より、多官能エポキシ樹脂の割合が８０重量％を超えるテスト基板（試料Ｎｏ．３５）および、多官能エポキシ樹脂の割合が２０重量％未満のテスト基板（試料Ｎｏ．４０）では、温度サイクル試験１０００サイクル後での導通抵抗は変化率が１４％以下であるが、１５００サイクル後で導通抵抗は変化率が１７％以上と大きく、導通信頼性にやや劣る傾向があることがわかった。
【０１２４】
それらに対して、多官能エポキシ樹脂の割合が２０〜８０重量％のテスト基板（試料Ｎｏ．３６〜３９）では、いずれも温度サイクル試験１０００サイクル後での導通抵抗の変化率は１１％以下であり、さらに１５００サイクル後でも導通抵抗の変化率は１５％以下となり、導通信頼性において特に優れていることがわかった。
【実施例８】
【０１２５】
被覆層２の球状溶融シリカの平均粒子径と含有量を種々の値となるように変更した以外は、実施例１用のテスト基板の試料Ｎｏ．４と同様の方法により実施例８用のテスト基板を製作した（試料Ｎｏ．４１〜５１）。これらのテスト基板を温度２６０℃および２８０℃の半田浴に２０秒間浸漬し、これを５回または１０回繰り返した後、テスト基板の外観を観察することにより密着性の評価を行なった。表８にそれらの結果を示す。
【表８】
2005186285.tif 000010
【０１２６】
表８より、被覆層２の球状溶融シリカの平均粒子径が０．１μｍ未満のテスト基板（試料Ｎｏ．４１）および、２．８μｍを超えるテスト基板（試料Ｎｏ．５１）では、温度が２６０℃の半田浴への浸漬を５回繰り返してもテスト基板の外観に変化はなかったが、浸漬を１０回繰り返した時点で、被覆層２と配線導体４との界面が剥がれてフクレが発生し、密着性にやや劣る傾向があった。
【０１２７】
また、被覆層２の球状溶融シリカの平均粒子径は０．１〜２．８μｍであるが、含有量が１０体積％未満のテスト基板（試料Ｎｏ．４４）および７０体積％を超えるテスト基板（試料Ｎｏ．４９）では、温度が２８０℃の半田浴への浸漬を５回繰り返してもテスト基板の外観に変化は無かったが、温度が２８０℃の半田浴への浸漬を１０回繰り返した時点で、被覆層２と配線導体４との界面が剥がれてフクレが発生し、密着性にやや不十分な傾向にあることがわかった。
【０１２８】
それらに対して、被覆層２の球状溶融シリカの平均粒子径が０．１〜２．８μｍであるとともに、その含有量が１０〜７０体積％であるテスト基板（試料Ｎｏ．４２〜４８，５０）では、温度が２８０℃の半田浴への浸漬を１０回繰り返してもテスト基板の外観に変化は無く、密着性において特に優れていることがわかった。
【図面の簡単な説明】
【０１２９】
【図１】本発明の絶縁フィルムを実施するための最良の形態の例を示す断面図である。
【図２】本発明の多層配線基板を実施するための最良の形態の例を示す断面図である。
【図３】図２に示す多層配線基板の要部拡大断面図である。
【符号の説明】
【０１３０】
１：液晶ポリマー層
２：被覆層
３：絶縁フィルム
４：配線導体
５：貫通導体
６：多層配線基板
【図１】
2005186285.tif 000011
【図２】
2005186285.tif 000012
【図３】
2005186285.tif 000013